"正の誘電異方性を有する極性化合物の混合物に基づく液晶媒体であって、これが、式Iで表される1種または2種以上の化合物および式IA式中、個別の基は、以下の意味を有する:R1およびR2は、各々、互いに独立して、H、1~15個の炭素原子を有するハロゲン化または非置換アルキル基であり、ここで、これらの基における1つまたは2つ以上のCH2基はまた、各々の場合において、互いに独立して、-C≡C-、-CH=CH-、-O-、-CO-O-または-O-CO-により、O原子が互いに直接結合しないように置換されていることができ、X1は、各々の場合において、互いに独立して、CN、SF5、SCN、NCS、OCN、各々6個までの炭素原子を有するハロゲン化アルキル基、ハロゲン化アルケニル基、ハロゲン化アルコキシ基またはハロゲン化アルケニルオキシ基であり、X2は、各々の場合において、互いに独立して、F、Cl、CN、SF5、SCN、OCN、NCS、各々6個までの炭素原子を有するハロゲン化アルキル基、ハロゲン化アルケニル基、ハロゲン化アルコキシ基またはハロゲン化アルケニルオキシ基であり、Z1およびZ2は、各々、互いに独立して、-CF2O-、-OCF2-または単結合であり、ここで、Z1≠Z2であり、は、各々、互いに独立して、であり、L1-4は、各々、互いに独立して、HまたはFである、で表される1種または2種以上の化合物を含むことを特徴とする、前記液晶媒体。式IA-1~IA-24:式中、R2は、請求項1において定義した通りである、で表される1種、2種または3種以上の化合物を含むことを特徴とする、請求項1に記載の液晶媒体。式I-1~I-15式中、R1は、請求項1において定義した通りである、で表される1種または2種以上の化合物を含むことを特徴とする、請求項1に記載の液晶媒体。さらに、一般式II、III、IV、VおよびVI:式中、個別の基は、以下の意味を有する:R0は、H、各々9個までの炭素原子を有するn-アルキル、アルコキシ、オキサアルキル、フルオロアルキルまたはアルケニルであり、X0は、F、Cl、6個までの炭素原子を有するハロゲン化アルキル、アルケニルまたはアルコキシであり、Z0は、-C2F4-、-CF=CF-、-CH=CF-、-CF=CH-、-C2H4-、-CH24-、-CF2O-、-OCF2-、-OCH2-または-CH2O-であり、Y1およびY2は、各々、互いに独立して、HまたはFであり、rは、0または1である、からなる群から選択された1種または2種以上の化合物を含み、該化合物は、式Iで表される化合物と同一ではないことを特徴とする、請求項1~3のいずれかに記載の液晶媒体。全体としての混合物中の式IAおよびI~VIで表される化合物の合計の比率が、少なくとも50重量であることを特徴とする、請求項4に記載の液晶媒体。さらに、式Ea~Ee式中、R0は、請求項4において定義した通りである、で表される1種または2種以上の化合物を含むことを特徴とする、請求項1~5のいずれかに記載の液晶媒体。式IIa~IIg式中、R0は、請求項4において定義した通りである、で表される1種または2種以上の化合物を含むことを特徴とする、請求項1~6のいずれかに記載の液晶媒体。以下の式:式中、R0は、各々9個までの炭素原子を有するn-アルキル、アルコキシ、オキサアルキル、フルオロアルキル、アルケニルオキシまたはアルケニルであり、Y1は、HまたはFであり、alkylおよびalkylは、各々、互いに独立して、1~9個の炭素原子を有する直鎖状または分枝状アルキル基であり、alkenylおよびalkenylは、各々、互いに独立して、9個までの炭素原子を有する直鎖状または分枝状アルケニル基である、で表される1種または2種以上の化合物を含むことを特徴とする、請求項1~7のいずれかに記載の液晶媒体。全体としての混合物中の式IAで表される化合物の比率が、5~40重量であることを特徴とする、請求項1~8のいずれかに記載の液晶媒体。請求項1に記載の液晶媒体の、電気光学的目的のための使用。請求項1に記載の液晶媒体を含む、電気光学的液晶ディスプレイ。本発明は、前述の欠点を有しないか、または有しても小さい程度のみであり、かつ好ましくは同時に極めて低いしきい値電圧および同時に電圧保持比VHRについての高い値を有する、特にこのタイプのMLC、TNまたはSTNディスプレイ用の媒体を提供する目的を有する。ここで、この目的は、本発明の媒体をディスプレイにおいて用いる場合に達成することができることが見出された。従って、本発明は、正の誘電異方性を有する極性化合物の混合物に基づく液晶媒体であって、これが、式Iで表される1種または2種以上の化合物および式IA式中、個別の基は、以下の意味を有する:R1およびR2は、各々、互いに独立して、H、1~15個の炭素原子を有するハロゲン化または非置換アルキル基であり、ここで、これらの基における1つまたは2つ以上のCH2基はまた、各々の場合において、互いに独立して、-C≡C-、-CH=CH-、-O-、-CO-O-または-O-CO-により、O原子が互いに直接結合しないように置換されていることができ、X1は、CN、SF5、SCN、NCS、OCN、各々6個までの炭素原子を有するハロゲン化アルキル基、ハロゲン化アルケニル基、ハロゲン化アルコキシ基またはハロゲン化アルケニルオキシ基であり、X2は、各々の場合において、互いに独立して、F、Cl、CN、SF5、SCN、NCS、OCN、各々6個までの炭素原子を有するハロゲン化アルキル基、ハロゲン化アルケニル基、ハロゲン化アルコキシ基またはハロゲン化アルケニルオキシ基であり、Z1およびZ2は、各々、互いに独立して、-CF2O-、-OCF2-または単結合であり、ここで、Z1≠Z2であり、は、各々、互いに独立して、であり、L1-4は、各々、互いに独立して、HまたはFである、で表される1種または2種以上の化合物を含むことを特徴とする、前記液晶媒体に関する。式IおよびIAで表される化合物は、広範囲の用途を有する。置換基の選択に依存して、これらの化合物は、液晶媒体を主として構成する基材として作用することができる;しかし、また、式IおよびIAで表される化合物を、別の群の化合物からの液晶基材に加えて、例えばこのタイプの誘電体の誘電異方性および/または光学異方性を変化させることができ、および/またはこのしきい値電圧および/またはこの粘度を最適にすることができる。本発明の混合概念により、従来技術から、これらの極めて良好な信頼性およびVth/γ1比率により区別される混合物、特に2.5Vおよび3.3V混合物が得られる。純粋な状態において、式IおよびIAで表される化合物は無色であり、電気光学的使用に対して好ましく位置する温度範囲で液晶中間相を形成する。これらは、化学的、熱的および光に対して安定である。R1および/またはR2が、アルキル基および/またはアルコキシ基である場合には、これは、直鎖状または分枝状であることができる。これは、好ましくは、直鎖状であり、2、3、4、5、6または7個の炭素原子を有し、従って好ましくはメチル、エチル、プロピル、ブチル、ペンチル、ヘキシル、ヘプチル、エトキシ、プロポキシ、ブトキシ、ペントキシ、ヘキシルオキシまたはヘプチルオキシ、さらにオクチル、ノニル、デシル、ウンデシル、ドデシル、トリデシル、テトラデシル、ペンタデシル、メトキシ、オクチルオキシ、ノニルオキシ、デシルオキシ、ウンデシルオキシ、ドデシルオキシ、トリデシルオキシまたはテトラデシルオキシである。オキサアルキルは、好ましくは、直鎖状2-オキサプロピル=メトキシメチル、2-=エトキシメチルもしくは3-オキサブチル=2-メトキシエチル、2-、3-もしくは4-オキサペンチル、2-、3-、4-もしくは5-オキサヘキシル、2-、3-、4-、5-もしくは6-オキサヘプチル、2-、3-、4-、5-、6-もしくは7-オキサオクチル、2-、3-、4-、5-、6-、7-もしくは8-オキサノニル、または2-、3-、4-、5-、6-、7-、8-もしくは9-オキサデシルである。R1および/またはR2が、1つのCH2基が-CH=CH-により置換されているアルキル基である場合には、これは、直鎖状または分枝状であることができる。これは、好ましくは直鎖状であり、2~10個の炭素原子を有する。従って、これは、特に、ビニル、プロプ-1-もしくはプロプ-2-エニル、ブト-1-、-2-もしくは-3-エニル、ペント-1-、-2-、-3-もしくは-4-エニル、ヘクス-1-、-2-、-3-、-4-もしくは-5-エニル、ヘプト-1-、-2-、-3-、-4-、-5-もしくは-6-エニル、オクト-1-、-2-、-3-、-4-、-5-、-6-もしくは-7-エニル、ノン-1-、-2-、-3-、-4-、-5-、-6-、-7-もしくは-8-エニル、またはデク-1-、-2-、-3-、-4-、-5-、-6-、-7-、-8-もしくは-9-エニルである。R1および/またはR2が、1つのCH2基が-O-により置換されており、1つが-CO-により置換されているアルキル基である場合には、これらは、好ましくは隣接している。従って、これらは、アシルオキシ基-CO-O-またはオキシカルボニル基-O-CO-を含む。これらは、好ましくは直鎖状であり、2~6個の炭素原子を有する。従って、これらは、特に、アセトキシ、プロピオニルオキシ、ブチリルオキシ、ペンタノイルオキシ、ヘキサノイルオキシ、アセトキシメチル、プロピオニルオキシメチル、ブチリルオキシメチル、ペンタノイルオキシメチル、2-アセトキシエチル、2-プロピオニルオキシエチル、2-ブチリルオキシエチル、3-アセトキシプロピル、3-プロピオニルオキシプロピル、4-アセトキシブチル、メトキシカルボニル、エトキシカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、2-メトキシカルボニルエチル、2-エトキシカルボニルエチル、2-プロポキシカルボニルエチル、3-メトキシカルボニルプロピル、3-エトキシカルボニルプロピルまたは4-メトキシカルボニルブチルである。R1および/またはR2が、1つのCH2基が非置換または置換-CH=CH-により置換されており、隣接するCH2基が、COまたはCO-OまたはO-COにより置換されているアルキル基である場合には、これは、直鎖状または分枝状であることができる。これは、好ましくは、直鎖状であり、4~12個の炭素原子を有する。従って、これは、特に、アクリロイルオキシメチル、2-アクリロイルオキシエチル、3-アクリロイルオキシプロピル、4-アクリロイルオキシブチル、5-アクリロイルオキシペンチル、6-アクリロイルオキシヘキシル、7-アクリロイルオキシヘプチル、8-アクリロイルオキシオクチル、9-アクリロイルオキシノニル、10-アクリロイルオキシデシル、メタクリロイルオキシメチル、2-メタクリロイルオキシエチル、3-メタクリロイルオキシプロピル、4-メタクリロイルオキシブチル、5-メタクリロイルオキシペンチル、6-メタクリロイルオキシヘキシル、7-メタクリロイルオキシヘプチル、8-メタクリロイルオキシオクチルまたは9-メタクリロイルオキシノニルである。R1および/またはR2が、CNまたはCF3により単置換されたアルキルまたはアルケニル基である場合には、この基は、好ましくは直鎖状である。CNまたはCF3による置換は、任意の所望の位置においてである。R1および/またはR2が、少なくともハロゲンにより単置換されたアルキルまたはアルケニル基である場合には、この基は、好ましくは直鎖状であり、ハロゲンは、好ましくはFまたはClである。多置換の場合において、ハロゲンは、好ましくはFである。得られた基はまた、過フッ素化基を含む。単置換の場合において、フッ素または塩素置換基は、任意の所望の位置であることができるが、好ましくはω位においてである。分枝した翼基R1および/またはR2を含む化合物は、時々、慣用の液晶基材への一層良好な溶解性により、重要であり得るが、これらが光学的に活性である場合には、特にキラルなドーパントとして重要である。このタイプのスメクティック化合物は、強誘電材料の成分として好適である。このタイプの分枝基は、一般的に、1つより多くない鎖分枝を含む。好ましい分枝基Rは、イソプロピル、2-ブチル=1-メチルプロピル、イソブチル=2-メチルプロピル、2-メチルブチル、イソペンチル=3-メチルブチル、2-メチルペンチル、3-メチルペンチル、2-エチルヘキシル、2-プロピルペンチル、イソプロポキシ、2-メチルプロポキシ、2-メチルブトキシ、3-メチルブトキシ、2-メチルペントキシ、3-メチルペントキシ、2-エチルヘキシルオキシ、1-メチルヘキシルオキシおよび1-メチルヘプチルオキシである。R1および/またはR2が、2つまたは3つ以上のCH2基が-O-および/または-CO-O-により置換されているアルキル基である場合には、これは、直鎖状または分枝状であることができる。これは、好ましくは分枝状であり、3~12個の炭素原子を有する。従って、これは、特に、ビスカルボキシメチル、2,2-ビスカルボキシエチル、3,3-ビスカルボキシプロピル、4,4-ビスカルボキシブチル、5,5-ビスカルボキシペンチル、6,6-ビスカルボキシヘキシル、7,7-ビスカルボキシヘプチル、8,8-ビスカルボキシオクチル、9,9-ビスカルボキシノニル、10,10-ビスカルボキシデシル、ビスメトキシカルボニルメチル、2,2-ビスメトキシカルボニルエチル、3,3-ビスメトキシカルボニルプロピル、4,4-ビスメトキシカルボニルブチル、5,5-ビスメトキシカルボニルペンチル、6,6-ビスメトキシカルボニルヘキシル、7,7-ビスメトキシカルボニルヘプチル、8,8-ビスメトキシカルボニルオクチル、ビスエトキシカルボニルメチル、2,2-ビスエトキシカルボニルエチル、3,3-ビスエトキシカルボニルプロピル、4,4-ビスエトキシカルボニルブチルまたは5,5-ビスエトキシカルボニルペンチルである。式Iおよび1Aで表される化合物は、文献例えば標準的な学術書、例えばHoubenWeylMethodenderorganischenChemie[有機化学の方法]、GeorgThiemeVerlagStuttgartに記載されているように、正確には知られており、前述の反応に好適な反応条件下で、自体公知の方法により調製する。また、ここで、自体公知であるが、ここでは一層詳細には述べないが変法を用いることができる。式IAで表される化合物は、例えば、EP1046693A1およびEP1046694A1から知られている。式Iで表される化合物は、例えば、EP0334911B1に記載されている。本発明はまた、このタイプの媒体を含む電気光学的ディスプレイ特に、フレームと共にセルを形成する2枚の面平行外板、外板上の個別の画素を切り換えるための、集積非線形素子、並びにセル中に配置された、正の誘電異方性および高い比抵抗を有するネマティック液晶混合物を有するSTNまたはMLCディスプレイおよびこれらの媒体の、電気光学的目的のための使用に関する。本発明の液晶混合物は、利用できるパラメーター寛容度の顕著な拡大を可能にする。透明点、低温における粘度、熱的およびUV安定性並びに誘電異方性の達成可能な組み合わせは、従来技術からの以前の材料に比較してはるかに優れている。EP1046693A1に開示されている混合物と比較して、本発明の混合物は、高い透明点、低いγ1値および100°CにおけるVHRについての極めて高い値を有する。本発明の混合物は、好ましくは、3.3および2.5Vドライバーを有するノート型PC用途用のTN-TFT混合物として適する。本発明の液晶混合物は、-30°Cまで、特に好ましくは-40°Cまでのネマティック相を維持しながら、70°Cを超える、好ましくは75°Cを超える、特に好ましくは80°Cを超える透明点、同時に≧6、好ましくは≧8の誘電異方性値Δε並びに優れたSTNおよびMLCディスプレイを得ることを可能にする比抵抗値についての高い値を達成することを可能にする。特に、この混合物は、低い動作電圧により特徴づけられる。TNしきい値は、1.8Vより低く、好ましくは1.5Vより低く、特に好ましくは<1.3Vである。また、本発明の混合物の成分の好適な選択により、他の有利な特性を維持しながら、一層高いしきい値電圧において一層高い透明点例えば110°Cを超えるを達成することが可能であるか、または一層低いしきい値電圧において一層低い透明点を達成することが可能であることは、言うまでもない。わずかにのみ対応して増大する粘度において、同様に、比較的大きい..および従って比較的低いしきい値を有する混合物を得ることが可能である。本発明のMLCディスプレイは、グーチおよびタリーの第一透過率極小値で好ましく動作しCHGoochおよびHATarryElectronLett10241974CHGoochおよびHATarryApplPhysVol8157515841975、ここで、特に好ましい電気光学的特性、例えば特性曲線の高い急峻度およびコントラストの低い角度依存性ドイツ国特許3022818に加えて、一層低い誘電異方性は、第二極小値において、類似ディスプレイにおけるのと同一のしきい値電圧において十分である。これは、シアノ化合物を含む混合物の場合と比較して、本発明の混合物を用いて第一極小値において顕著に高い比抵抗値を達成することを可能にする。個別の成分およびこれらの重量割合を好適に選択することにより、当業者は、MLCディスプレイの既定の層の厚さに必要な複屈折率を、簡単で常習的な方法を用いて設定することができる。20°Cにおける流動粘度ν20は、好ましくは<60mm2s-1、特に好ましくは<50mm2s-1である。本発明の混合物の20°Cにおける回転粘度γ1は、好ましくは<140mPas、特に好ましくは<120mPasである。ネマティック相範囲は、好ましくは少なくとも100°、特に少なくとも110°である。この範囲は、好ましくは少なくとも-40°~80°Cまで拡大される。短い応答時間が、液晶ディスプレイにおいて望ましい。これは、特に、ビデオ再生が可能であるディスプレイに該当する。このタイプのディスプレイ用に、多くとも16msの応答時間合計:tontoffが必要である。応答時間の上限は、画像リフレッシュ周波数により決定される。電圧保持率HRの測定値は、[SMatsumotoetalLiquidCrystals51320KNiwaetalProcSIDConferenceSanFrancisco1984年6月、p304GWeberetalLiquidCrystals51381]式IおよびIAで表される化合物を含む本発明の混合物は、式IAで表される化合物の代わりに例えば、式で表されるシアノフェニルシクロヘキサン類または式で表されるエステル類を、含む類似する混合物よりも、温度の上昇に伴うHRの減少が顕著に小さいことを示した。本発明の混合物のUV安定性はまた、顕著に一層良好である。即ち、これらは、UVにさらされた場合におけるHRの減少が顕著に一層小さい。式Iは、好ましくは、式I-1~I-15で表される化合物を包含する:式中、R1は、請求項1において定義した通りである。R1は、好ましくはH、CH3、C2H5、n-C3H7、n-C4H9、n-C5H11、n-C6H13、CH2=CH、CH3CH=CH、CH3CH=CHCH2CH2またはCH2=CHCH2CH2である。好ましいのは、少なくとも1種の式I-2、I-6、I-7および/またはI-9で表される化合物、特に好ましくは、各々の場合において、式I-2で表される少なくとも1種の化合物を含む、本発明の媒体である。式IAで表される特に好ましい化合物は、式IA-1~IA-24:式中、R2は、前に定義した通りである、で表される化合物である。これらの好ましい化合物の中で、特に好ましいのは、式IA-2、IA-3、IA-5、IA-6およびIA-14、IA-15およびIA-18で表される化合物、特に式IA-3およびIA-15で表される化合物である。式IAおよびIA-1~IA-24で表される化合物中のR2は、好ましくはH、1~7個の炭素原子を有する直鎖状アルキル、特にCH3、C2H5、n-C3H7、n-C4H9、n-C5H11、n-C6H13、n-C7H15、さらに1E-または3-アルケニル、特にCH2=CH、CH3CH=CH、CH2=CHCH2CH2またはCH3CH=CH-CH2CH2である。好ましい態様を、以下に示す:-媒体は、式IA-1~IA-24からなる群から選択された1種、2種または3種以上の化合物を含む;-媒体は、好ましくは、各々の場合において、式I-1およびIA-15で表される1種または2種以上、好ましくは2種または3種の化合物同族体を含む;-媒体は、好ましくは、各々の場合において、式I-1およびIA-3で表される1種または2種以上、好ましくは2種または3種の化合物同族体を含む;-媒体は、さらに、一般式II~VI:式中、個別の基は、以下のように定義される:R0は、各々9個までの炭素原子を有するn-アルキル、アルコキシ、オキサアルキル、フルオロアルキルまたはアルケニルであり、X0は、F、Cl、6個までの炭素原子を有するハロゲン化アルキル、アルケニル、アルケニルオキシまたはアルコキシであり、Z0は、-C2F4-、-CF=CF-、-CH=CF-、-CF=CH-、-C2H4-、-CH24-、-CF2O-、-OCF2-、-OCH2-または-CH2O-であり、Y1およびY2は、各々、互いに独立して、HまたはFであり、rは、0または1である、からなる群から選択された1種または2種以上の化合物を含み、ここで、式IIで表される化合物は、式Iと同一ではない。式IVで表される化合物は、好ましくは、である。-媒体は、さらに、一般式VII~XIIIからなる群から選択された1種または2種以上の化合物を含む:式中、R0、X0、Y1およびY2は、各々、互いに独立して、請求項4において定義した通りである。Y3およびY4は、HまたはFである。X0は、好ましくは、F、Cl、CF3、OCF3またはOCHF2である。R0は、好ましくは、各々6個までの炭素原子を有するアルキル、アルコキシ、オキサアルキル、フルオロアルキルまたはアルケニルである。-媒体は、さらに、式Ea~Ee式中、R0は、請求項4において定義した通りである、で表される1種または2種以上のエステル化合物を含む;-式Ea~Eeで表される化合物の比率は、好ましくは10~30重量、特に15~25重量である;-全体としての混合物中の式IAおよびI~VIで表される化合物の合計の比率は、少なくとも50重量である;-全体としての混合物中の式Iで表される化合物の比率は、5~40重量、特に好ましくは10~30重量である;-全体としての混合物中の式IAで表される化合物の比率は、5~40重量、特に好ましくは10~30重量である;-全体としての混合物中の式II~VIで表される化合物の比率は、30~80重量である;-は、好ましくは、である。-媒体は、式II、III、IV、VまたはVIで表される化合物を含む;-R0は、2~7個の炭素原子を有する直鎖状アルキルまたはアルケニルである;-媒体は、本質的に、式IAおよびI~VIで表される化合物からなる;-媒体は、さらに、好ましくは以下の一般式XIV~XVIIからなる群から選択された化合物を含み:式中、R0およびX0は、前に定義した通りであり、1,4-フェニレン環は、CN、塩素またはフッ素により置換されていることができる。1,4-フェニレン環は、好ましくは、フッ素原子により単置換または多置換されている。-媒体は、さらに、式XVIIIおよび/またはXIX式中、R0、X0、Y1およびY2は、各々、互いに独立して、1~9個の炭素原子を有する直鎖状または分枝状アルキル基である、で表される1種または2種以上の化合物を含む。-媒体は、さらに、1種、2種、3種または4種以上、好ましくは2種または3種の、式式中、alkylおよびalkylは、以下に定義する通りである、で表される化合物を含む。本発明の混合物中の式O1および/またはO2で表される化合物の比率は、好ましくは5~10重量である。-媒体は、好ましくは、5~35重量の化合物IVaを含む。-媒体は、好ましくは、X0がFまたはOCF3である、式IVaで表される1種、2種または3種の化合物を含む。-媒体は、好ましくは、式IIa~IIgで表される1種または2種以上の化合物を含み、式中、R0は、前に定義した通りである。式IIa~IIgで表される化合物において、R0は、好ましくはH、メチル、エチル、n-プロピル、n-ブチルまたはn-ペンチル、さらにn-ヘキシルまたはn-ヘプチルである。-IIA:IIIIIIVVVIの重量比は、好ましくは、1:10~10:1である。-媒体は、本質的に、一般式IAおよびI~XIIIからなる群から選択された化合物からなる。-X0がフッ素であり、R0がC2H5、n-C3H7、n-C4H9またはn-C5H11である、式IVbおよび/またはIVcで表される化合物の、全体としての混合物中の比率は、2~20重量、特に2~15重量である;-媒体は、好ましくは、1種、2種または3種、さらに4種の、H1~H19n=1~12:からなる群から選択された化合物の同族体を含む。-媒体は、好ましくは、R0がメチルである化合物IIbを含む;-媒体は、さらに、好ましくは以下の式RI~RIX式中、R0は、各々9個までの炭素原子を有するn-アルキル、アルコキシ、オキサアルキル、フルオロアルキル、アルケニルオキシまたはアルケニルであり、Y1は、HまたはFであり、alkylおよびalkylは、各々、互いに独立して、1~9個の炭素原子を有する直鎖状または分枝状アルキル基であり、alkenylおよびalkenylは、各々、互いに独立して、9個までの炭素原子を有する直鎖状または分枝状アルケニル基である、からなる群から選択された化合物を含む。-媒体は、好ましくは、式式中、nおよびmは、各々、1、2、3、4、5、6、7、8、9、10、11または12である、nおよびmは、好ましくは、1、2、3、4、5または6である、で表される1種または2種以上の化合物を含む。-媒体は、さらに、1種、2種または3種以上の式AN1~AN11:式中、R0は、前に定義した通りである、で表される、縮合環を有する化合物を含む。alkylまたはalkylの用語は、1~7個の炭素原子を有する直鎖状および分枝状アルキル基、特に直鎖状基メチル、エチル、プロピル、ブチル、ペンチル、ヘキシルおよびヘプチルを包含する。2~5個の炭素原子を有する基が、一般的に好ましい。alkenylの用語は、2~7個の炭素原子を有する直鎖状および分枝状アルケニル基、特に直鎖状基を包含する。好ましいアルケニル基は、C2~C7-1E-アルケニル、C4~C7-3E-アルケニル、C5~C7-4-アルケニル、C6~C7-5-アルケニルおよびC7-6-アルケニル、特にC2~C7-1E-アルケニル、C4~C7-3E-アルケニルおよびC5~C7-4-アルケニルである。特に好ましいアルケニル基の例は、ビニル、1E-プロペニル、1E-ブテニル、1E-ペンテニル、1E-ヘキセニル、1E-ヘプテニル、3-ブテニル、3E-ペンテニル、3E-ヘキセニル、3E-ヘプテニル、4-ペンテニル、4Z-ヘキセニル、4E-ヘキセニル、4Z-ヘプテニル、5-ヘキセニル、6-ヘプテニルなどである。5個までの炭素原子を有する基が、一般的に好ましい。fluoroalkylの用語は、好ましくは、末端フッ素を有する直鎖状基、即ちフルオロメチル、2-フルオロエチル、3-フルオロプロピル、4-フルオロブチル、5-フルオロペンチル、6-フルオロヘキシルおよび7-フルオロヘプチルを包含する。しかし、他の位置のフッ素は、除外されない。oxaalkylの用語は、好ましくは、式CnH2n1-O-CH2mで表され、式中、nは、1~6であり、mは、0~6である、直鎖状基を包含する。好ましくは、n=1または2であり、mは、0~6である。慣用の液晶材料、しかし特に式II、III、IV、Vおよび/またはVIで表される1種または2種以上の化合物と混合された、式IおよびIAで表される化合物の比較的小さい比率でさえも、しきい値電圧の顕著な低下およびVHRについての高い値100°Cをもたらし、低いスメクティック-ネマティック転移温度を有する広いネマティック相が、同時に観察され、貯蔵寿命が改善されることが見出された。好ましいのは、特に、式IおよびIAで表される1種または2種以上の化合物に加えて、式IVで表される1種または2種以上の化合物、特に、X0がFまたはOCF3である、式IVaで表される化合物を含む混合物である。式IAおよびI~VIで表される化合物は、無色であり、安定であり、互いに、および他の液晶物質と容易に混和可能である。R0およびX0の意味を好適に選択することにより、アドレス時間、しきい値電圧、透過特性曲線の急峻度などを、所望の方法で改変することができる。例えば、1E-アルケニル基、3E-アルケニル基、2E-アルケニルオキシ基などは、一般的に、アルキル基またはアルコキシ基と比較して、短いアドレス時間、改善されたネマティック傾向および弾性定数k33曲がりとk11広がりとの高い比率をもたらす。4-アルケニル基、3-アルケニル基などは、一般的に、アルキル基およびアルコキシ基と比較して、低いしきい値電圧および小さいk33/k11値をもたらす。-CH2CH2-基は、一般的に、単共有結合と比較して高いk33/k11の値をもたらす。k33/k11の一層大きい値は、例えば、90°のねじれを有するTNセルにおいて、一層平坦な透過特性曲線を容易にしグレーシェードを達成するために、STN、SBEおよびOMIセル一層大きい時分割特性において一層急峻な透過特性曲線を容易にし、その逆もまた同様である。式I、IAで表される化合物とIIIIIIVVVIで表される化合物との最適な混合比は、実質的に、所望の特性、式I、IA、II、III、IV、Vおよび/またはVIで表される成分の選択並びに存在できるすべての他の成分の選択に依存する。前述の範囲内の好適な混合比は、場合毎に容易に決定することができる。本発明の混合物中の式IAおよびI~XIIIで表される化合物の総量は、決定的ではない。従って、この混合物は、種々の特性を最適にする目的のために、1種または2種以上の他の成分を含むことができる。しかし、アドレス時間およびしきい値電圧に対して観察される効果は、一般的に、式IAおよびI~XIIIで表される化合物の総濃度が高いほど大きくなる。特に好ましい態様において、本発明の媒体は、X0がF、OCF3、OCHF2、F、OCH=CF2、OCF=CF2またはOCF2-CF2Hである、式II~VI好ましくは式II、IIIおよび/またはIV、特にIVaで表される化合物を含む。式IおよびIAで表される化合物との好ましい相乗効果は、特に有利な特性をもたらす。特に、式I、IAおよび式IVaで表される化合物を含む混合物は、これらの低いしきい値電圧により区別される。本発明の媒体において用いることができる、式IAおよびI~XVIII並びにこれらの従属式で表される個別の化合物は、知られているか、または既知の化合物と同様にして製造することができる。偏光子、電極基板および表面処理された電極からの本発明のMLCディスプレイの構造は、このタイプのディスプレイに慣用の構造に相当する。ここで、慣用の構造の用語は、広く解釈され、また特にポリ-SiTFTまたはMIMに基づくマトリックス表示素子を含むMLCディスプレイのすべての誘導型および改変型を包含する。しかし、本発明のディスプレイとねじれネマティックセルに基づく慣用のディスプレイとの顕著な相違点は、液晶層の液晶パラメーターの選択にある。本発明において用いることができる液晶混合物は、自体慣用の方法において製造される。一般的に、少ない方の量で用いる成分の所望の量を、有利には高温で、主要成分を構成する成分中に溶解する。有機溶剤、例えばアセトン、クロロホルムまたはメタノール中の成分の溶液を混合し、十分に混合した後に、例えば蒸留により溶剤を再び除去することも可能である。誘電体はまた、当業者に知られており、文献中に記載されている他の添加剤、例えば安定剤、UVフィルターおよび酸化防止剤を含むことができる。例えば、0~15の多色性染料またはキラルなドーパントを加えることができる。Cは結晶相を示し、Sはスメクティック相を示し、SCはスメクティックC相を示し、Nはネマティック相を示し、Iはアイソトロピック相を示す。V10は、10透過率にかかわる電圧を示す板表面に対して垂直の視野角。tonは、V10の数値の2.0倍に対応する動作電圧におけるスイッチオン時間を示し、toffは、スイッチオフ時間を示す。Δnは、光学異方性を示す。Δεは、誘電異方性を示すΔε=ε∥-ε⊥、この式においてε∥は分子の長軸に対して平行な誘電定数を示し、ε⊥は分子の長軸に対して垂直な誘電定数を示す。電気光学的データは、他に特に述べない限り、20°CでTNセルにおいて第一極小値即ち0.5.mのdΔn値においてで測定する。光学的データは、他に特に述べない限り、20°Cで測定する。本出願および以下の例において、液晶化合物の構造を頭文字で示し、その化学式への変換は、以下の表AおよびBに従って得られる。すべての基CnH2n1およびCmH2m1は、それぞれn個およびm個の炭素原子を有する直鎖状アルキル基である;nおよびmは、整数であり、好ましくは、0、1、2、3、4、5、6、7、8、9、10、11または12である。表Bにおけるコードは自明である。表Aにおいて、基本構造にかかわる頭文字のみを示す。各場合において、基本構造にかかわる頭文字の後に、ダッシュで分離して、置換基R1、R2、L1、L2およびL3に関するコードが示されている:好ましい混合物成分を、表AおよびBに示す。表A:表B:特に好ましいのは、式IおよびIAで表される化合物に加えて、少なくとも1種、2種、3種または4種の表Bからの化合物を含む液晶混合物である。表C:表Cは、本発明の混合物に一般的に加えられる可能なドーパントを示す。表D例えば本発明の混合物に加えることができる安定剤を、以下に述べる。以下の例は、本発明を限定せずに、本発明を説明することを意図する。本明細書中、パーセンテージは重量パーセントである。すべての温度を、摂氏度で示す。m.p.は融点を示し、cl.p.は透明点を示す。さらに、C=結晶状態、N=ネマティック相、S=スメクティック相およびI=アイソトロピック相である。これらの記号間のデータは、転移温度を示す。Δnは、光学異方性589nm、20°Cを示し、Δεは、誘電異方性1kHz、20°Cを示し、流動粘度ν20mm2/秒を、20°Cにおいて決定した。回転粘度γ1mPasを、同様に20°Cにおいて決定した。例M1例M2例M3例M4例M5"